(57)【要約】【課題】難燃性の要求レベルが高い場合であっても、エチレン系共重合体が本来的に有する諸物性を実質的に損なうことなく、求められるレベルの難燃性を付与することのできる難燃性樹脂組成物を提供すること。【解決手段】エチレン系共重合体に、特定のアイオノマー樹脂と特定のオレフィン系ワックスを特定量配合する。具体的には、特定の中和度、特定のメルトフローレートを有する、エチレン・不飽和カルボン酸共重合体のマグネシウムアイオノマー（Ａ−１）０．１〜５０質量部と、特定のメルトフローレートを有するエチレン系共重合体（Ａ−２）５０〜９９．９質量部と、（Ａ−１）と（Ａ−２）との合計量１００質量部に対して、特定の粘度平均分子量、特定密度、特定融点を有するオレフィン系ワックス（Ｂ）０．０１〜１０質量部と、金属水和物（Ｃ）２０〜３００質量部と、を含む樹脂組成物とする。【選択図】なし【特許請求の範囲】
【請求項１】
中和度が５〜６０モル％、メルトフローレート（ＪＩＳ  Ｋ７２１０−１９９９、１９０℃、２１６０ｇ荷重）が０．１〜１００ｇ／１０分である、エチレン・不飽和カルボン酸共重合体のマグネシウムアイオノマー（Ａ−１）０．１〜５０質量部と、
メルトフローレート（ＪＩＳ  Ｋ７２１０−１９９９、１９０℃、２１６０ｇ荷重）が０．０１〜２５ｇ／１０分であるエチレン系共重合体（Ａ−２）５０〜９９．９質量部と、
前記マグネシウムアイオノマー（Ａ−１）と前記エチレン系共重合体（Ａ−２）との合計量１００質量部に対して、
粘度平均分子量が３０，０００以下、密度が８８０〜９８０ｋｇ／ｍ３、融点が６０〜１６０℃であるオレフィン系ワックス（Ｂ）０．０１〜１０質量部と、
金属水和物（Ｃ）２０〜３００質量部と、を含む難燃性樹脂組成物。
【請求項２】
前記マグネシウムアイオノマー（Ａ−１）は、ベースポリマーとなるエチレン・不飽和カルボン酸共重合体における不飽和カルボン酸単位の含量が、２〜３０質量％である請求項１記載の難燃性樹脂組成物。
【請求項３】
前記エチレン系共重合体（Ａ−２）は、エチレン・ビニルエステル共重合体及びエチレン・不飽和カルボン酸エステル共重合体からなる群より選ばれる少なくとも１種である請求項１又は２記載の難燃性樹脂組成物。
【請求項４】
前記オレフィン系ワックス（Ｂ）は、粘度平均分子量が８，０００以下、密度が８８０〜９８０ｋｇ／ｍ３、融点が６０〜１３０℃である請求項１から３いずれか記載の難燃性樹脂組成物。
【請求項５】
前記オレフィン系ワックス（Ｂ）は、ポリエチレンワックスである請求項１から４いずれか記載の難燃性樹脂組成物。
【請求項６】
前記オレフィン系ワックス（Ｂ）は、メタロセン系触媒によって製造されたものである請求項１から４いずれか記載の難燃性樹脂組成物。
【請求項７】
前記金属水和物（Ｃ）は、水酸化アルミニウム及び／又は水酸化マグネシウムである請求項１から６いずれか記載の難燃性樹脂組成物。
【請求項８】
前記マグネシウムアイオノマー（Ａ−１）と前記エチレン系共重合体（Ａ−２）との合計量１００質量部に対して、
不飽和カルボン酸及び／又はその誘導体で変性されたオレフィン系重合体（Ｄ−１）及び不飽和カルボン酸及び／又はその誘導体で変性されたスチレン系重合体（Ｄ−２）からなる群より選ばれる少なくとも一種の変性重合体（Ｄ）を、２５質量部以下含む請求項１から７いずれか記載の難燃性樹脂組成物。
【請求項９】
ＵＬ９４耐炎性試験準拠の垂直難燃性試験において、１ｍｍ厚の試験片でＶ−１相当以上の難燃性を示す請求項１から８いずれか記載の難燃性樹脂組成物。
【請求項１０】
請求項１から９いずれか記載の難燃性樹脂組成物からなる被覆材。
【発明の詳細な説明】
【技術分野】
【０００１】
本発明は、エチレン系共重合体をベースとした難燃性樹脂組成物に関する。更に詳しくは、エチレン系共重合体が本来的に有する諸物性を実質的に損なうことなく、優れた難燃性が付与された難燃性樹脂組成物に関する。
【背景技術】
【０００２】
最近の環境問題におけるノンハロゲン化の要請に伴い、電線や通信線等の難燃被覆材あるいは難燃性建築材料等の用途分野においては、塩化ビニル系樹脂等のハロゲン含有樹脂から、オレフィン系樹脂をベースとした難燃性樹脂組成物へと材料の代替が進んでいる。また、オレフィン系樹脂に難燃性を付与する難燃剤としても、ノンハロゲン化の実現を目的として、例えば、水酸化マグネシウムや水酸化アルミニウム等の金属水和物が用いられるようになった。
【０００３】
しかしながら、エチレン系共重合体に高度な難燃性を付与するためには、難燃剤となる金属水和物を、ある程度の必要量まで配合する必要がある。このため、金属水和物の分散性が悪い場合には、難燃性付与の代償として、エチレン系共重合体が本来有する加工性や機械物性等の優れた特性を維持することが困難であった。
【０００４】
そこで、無機系難燃剤成分との相互作用が良好である点から、難燃性樹脂組成物のベースとなるオレフィン系樹脂として、エチレン・ビニルエステル共重合体やエチレン・不飽和カルボン酸エステル共重合体と、オレフィン系アイオノマーと、を含むエチレン系共重合体組成物が提案されている（特許文献１参照）。
【０００５】
特許文献１に開示されたエチレン系共重合体組成物においては、エチレン・ビニルエステル共重合体やエチレン・不飽和カルボン酸エステル共重合体成分は、加工性、可撓性、機械的強度を高める役割を有し、オレフィン系アイオノマー成分は、高度の難燃化を付与するために多量の無機系難燃剤成分を配合した場合であっても、機械的強度を低下させることなく、可撓性、耐衝撃性等を高める役割を有し、結果として難燃効果を高めることができる。
【特許文献１】特開平７−０１８１３１号公報
【発明の開示】
【発明が解決しようとする課題】
【０００６】
しかしながら、求められる難燃性のレベルは、更に高度なものとなっており、特許文献１に記載の組成物では、難燃性の要求レベルが高い場合にあっては、その難燃性レベルは未だ満足できるものではなかった。また、特許文献１の共重合体組成物によれば、ある程度までの物性を向上させることはできるものの、用いられるエチレン系共重合体が本来的に有している諸物性を実質的に損なうことなく維持することは未だ困難であった。これは、無機系難燃剤成分の分散性が、要求物性を満足させるまでには達していないことに起因する。
【０００７】
本発明は、以上のような課題に鑑みてなされたものであり、難燃性の要求レベルが高い場合であっても、エチレン系共重合体が本来的に有する諸物性を実質的に損なうことなく、求められるレベルの難燃性を付与することのできる難燃性樹脂組成物を提供することを目的とする。
【課題を解決するための手段】
【０００８】
本発明者は、上記課題を解決するため、難燃剤の分散性の向上に着目して鋭意研究を重ねた。その結果、エチレン系共重合体に、特定のアイオノマー樹脂と特定のオレフィン系ワックスを特定量配合することにより、高度な難燃性を付与しつつ、エチレン系共重合体が本来的に有していた諸物性を実質的に損なうことなく維持できることを見出し、本発明を完成するに至った。より具体的には、本発明は以下のようなものを提供する。
【０００９】
（１）  中和度が５〜６０モル％、メルトフローレート（ＪＩＳ  Ｋ７２１０−１９９９、１９０℃、２１６０ｇ荷重）が０．１〜１００ｇ／１０分である、エチレン・不飽和カルボン酸共重合体のマグネシウムアイオノマー（Ａ−１）０．１〜５０質量部と、メルトフローレート（ＪＩＳ  Ｋ７２１０−１９９９、１９０℃、２１６０ｇ荷重）が０．０１〜２５ｇ／１０分であるエチレン系共重合体（Ａ−２）５０〜９９．９質量部と、前記マグネシウムアイオノマー（Ａ−１）と前記エチレン系共重合体（Ａ−２）との合計量１００質量部に対して、粘度平均分子量が３０，０００以下、密度が８８０〜９８０ｋｇ／ｍ３、融点が６０〜１６０℃であるオレフィン系ワックス（Ｂ）０．０１〜１０質量部と、金属水和物（Ｃ）２０〜３００質量部と、を含む難燃性樹脂組成物。
【００１０】
（１）の難燃性樹脂組成物において、マグネシウムアイオノマー（Ａ−１）は、高度の難燃化を付与するために多量の金属水和物（Ｃ）を配合した場合であっても、エチレン系共重合体（Ａ−２）が本来的に有している機械的強度を低下させることなく、可撓性、耐衝撃性等を維持する役割を果たす。また、オレフィン系ワックス（Ｂ）は、難燃性組成物における金属水和物（Ｃ）の分散性を高める働きを持つ成分である。
【００１１】
したがって、（１）の難燃性樹脂組成物によれば、高度な難燃性を付与しつつ、エチレン系共重合体が本来的に有している加工性、可撓性、機械的特性等の優れた諸物性を実質的に損なうことなく維持することができる。また、（１）の難燃性樹脂組成物によれば、その表面が肌荒れすることなく、良好な外観を有する成形品を得ることができる。
【００１２】
マグネシウムアイオノマー（Ａ−１）の中和度は、通常５〜６０モル％、好ましくは１０〜６０モル％、特に好ましくは２０〜６０モル％である。マグネシウムアイオノマーの中和度が５モル％より小さい場合には、高度の難燃性を有する樹脂組成物を得ることが難しい。一方で、中和度が６０モル％より大きい場合には、加工性に優れた樹脂組成物を得ることが難しい。
【００１３】
マグネシウムアイオノマー（Ａ−１）のＪＩＳ  Ｋ７２１０−１９９９、１９０℃、２１６０ｇ荷重におけるメルトフローレートは、通常０．１〜１００ｇ／１０分、好ましくは０．１〜５０ｇ／１０分、特に好ましくは０．１〜２５ｇ／１０分である。マグネシウムアイオノマー（Ａ−１）として、０．１〜１００ｇ／１０分の範囲のメルトフローレートを有するものを使用することにより、加工性、難燃性、機械的特性に優れた樹脂組成物を得ることができる。
【００１４】
また、マグネシウムアイオノマーの代わりにエチレン・不飽和カルボン酸共重合体や他の金属イオンを用いたアイオノマーを使用した場合には、高度の難燃性を有する樹脂組成物を得ることが困難となる。
【００１５】
エチレン系共重合体（Ａ−２）のＪＩＳ  Ｋ７２１０−１９９９、１９０℃、２１６０ｇ荷重におけるメルトフローレートは、通常０．０１〜２５ｇ／１０分、好ましくは０．０１〜１０ｇ／１０分、更に好ましくは０．０５〜５ｇ／１０分である。メルトフローレートが０．０１〜２５ｇ／１０分の範囲にあれば、難燃性、加工性、機械強度等各種の要求物性を満足させることができる。
【００１６】
（１）の難燃性樹脂組成物における、マグネシウムアイオノマー（Ａ−１）とエチレン系共重合体（Ａ−２）の組成は、両者の合計を１００質量部とした場合の（Ａ−１）／（Ａ−２）で、通常、０．１〜５０質量部／５０〜９９．９質量部、好ましくは、０．１〜２０質量部／８０〜９９．９質量部、更に好ましくは、０．５〜１０質量部／９０〜９９．５質量部である。
【００１７】
（Ａ−１）／（Ａ−２）を、０．１〜５０質量部／５０〜９９．９質量部の配合割合とすることにより、エチレン系共重合体（Ａ−２）の優れた特性、例えば加工性や機械特性を生かすことができると共に、これらの特性を大きく犠牲にすることなく、金属水和物（Ｃ）を多量に配合することが可能となる。その結果、エチレン系共重合体（Ａ−２）が本来的に有している諸物性を低下させることなく、高度の難燃性を達成することができる。
【００１８】
（１）の難燃性樹脂組成物に用いられるオレフィン系ワックス（Ｂ）の粘度平均分子量は、通常３０，０００以下、好ましくは８０００以下、より好ましくは１，０００〜８，０００である。粘度平均分子量が３０，０００以下にあれば、難燃性樹脂組成物におけるその他成分との相溶性に優れる。
【００１９】
また、オレフィン系ワックス（Ｂ）の密度は、通常８８０〜９８０ｋｇ／ｍ３、好ましくは９００〜９８０ｋｇ／ｍ３である。密度が８８０〜９８０ｋｇ／ｍ３の範囲にあれば、難燃性樹脂組成物におけるその他成分との相溶性に優れる。
【００２０】
また、オレフィン系ワックス（Ｂ）の融点は、通常６０〜１６０℃、好ましくは６０〜１３０℃である。融点が６０〜１６０℃の範囲にあれば、燃性樹脂組成物におけるその他成分との相溶性に優れる。
【００２１】
（１）の難燃性樹脂組成物におけるオレフィン系ワックス（Ｂ）の配合量は、上記マグネシウムアイオノマー（Ａ−１）とエチレン系共重合体（Ａ−２）の合計１００質量部に対して、通常０．０１〜１０質量部、好ましくは０．０１〜５質量部、更に好ましくは０．１〜３質量部である。オレフィン系ワックス（Ｂ）の配合量が０．０１〜１０質量部の範囲にあると、金属水和物（Ｃ）の分散性が向上し、高度な難燃性を付与することができる。
【００２２】
（１）の難燃性樹脂組成物における金属水和物（Ｃ）の配合量は、上記マグネシウムアイオノマー（Ａ−１）とエチレン系共重合体（Ａ−２）の合計１００質量部に対して、通常２０〜３００質量部、好ましくは５０〜２７０質量部、更に好ましくは１１０〜２５０質量部の割合である。
【００２３】
金属水和物（Ｃ）の配合量は、マグネシウムアイオノマー（Ａ−１）及びエチレン系共重合体（Ａ−２）の種類や、これらの配合割合等によって異なるが、ＪＩＳ  Ｋ７２１０−１９９９、１９０℃、２１６０ｇ荷重で測定した樹脂組成物のメルトフローレートが０．１〜３００ｇ／１０分、好ましくは０．２〜１００ｇ／１０分の範囲であって、ＵＬ−９４準拠難燃試験でＶ−０相当の難燃性を示すように選択することができる。
【００２４】
（２）  前記マグネシウムアイオノマー（Ａ−１）は、ベースポリマーとなるエチレン・不飽和カルボン酸共重合体における不飽和カルボン酸単位の含量が、２〜３０質量％である（１）記載の難燃性樹脂組成物。
【００２５】
（２）の難燃性樹脂組成物におけるマグネシウムアイオノマー（Ａ−１）は、ベースポリマーとなるエチレン・不飽和カルボン酸共重合体における不飽和カルボン酸単位の含量が、好ましくは２〜３０質量％、更に好ましくは１０〜３０質量％、特に好ましくは１０〜２５質量％である。不飽和カルボン酸単位の含量が２〜３０質量％のものを使用することにより、難燃性、機械的特性、加工性等に優れた難燃性樹脂組成物を容易に得ることができる。
【００２６】
（３）  前記エチレン系共重合体（Ａ−２）は、エチレン・ビニルエステル共重合体及びエチレン・不飽和カルボン酸エステル共重合体からなる群より選ばれる少なくとも１種である（１）又は（２）記載の難燃性樹脂組成物。
【００２７】
（３）の難燃性樹脂組成物によれば、エチレン系共重合体（Ａ−２）として、エチレン・ビニルエステル共重合体及びエチレン・不飽和カルボン酸エステル共重合体からなる群より選ばれる少なくとも１種を用いることにより、加工性、機械特性、フィラー充填性等を満足させることができる。これらの中では、エチレン・酢酸ビニル共重合体又はエチレン・（メタ）アクリル酸エステル共重合体が特に好ましい。
【００２８】
（４）  前記オレフィン系ワックス（Ｂ）は、粘度平均分子量が８，０００以下、密度が８８０〜９８０ｋｇ／ｍ３、融点が６０〜１３０℃である（１）から（３）いずれか記載の難燃性樹脂組成物。
【００２９】
（４）の難燃性樹脂組成物によれば、物性の規定されたオレフィン系ワックス（Ｂ）を用いることにより、金属水和物（Ｂ）の分散性をより向上させることができる。
【００３０】
（５）  前記オレフィン系ワックス（Ｂ）は、ポリエチレンワックスである（１）から（４）いずれか記載の難燃性樹脂組成物。
【００３１】
（５）の難燃性樹脂組成物によれば、オレフィン系ワックス（Ｂ）としてポリエチレンワックスを用いることにより、組成物中の金属水和物（Ｃ）の分散性を向上させるのみならず、マグネシウムアイオノマー（Ａ−１）とエチレン系共重合体（Ａ−２）との相溶性に優れる。
【００３２】
（６）  前記オレフィン系ワックス（Ｂ）は、メタロセン系触媒によって製造されたものである（１）から（４）いずれか記載の難燃性樹脂組成物。
【００３３】
（６）の難燃性樹脂組成物によれば、オレフィン系ワックス（Ｂ）として、メタセン系触媒によって製造されたものを用いることにより、機械物性を向上させることができる。
【００３４】
（７）  前記金属水和物（Ｃ）は、水酸化アルミニウム及び／又は水酸化マグネシウムである（１）から（６）いずれか記載の難燃性樹脂組成物。
【００３５】
（７）の難燃性樹脂組成物は、金属水和物（Ｃ）として水酸化アルミニウム及び／又は水酸化マグネシウムを用いる。水酸化アルミニウムや水酸化マグネシウムは、市場での入手が容易であり、安全性が高い。したがって、（７）の難燃性樹脂組成物は、実現が容易である上、危険性の少ない組成物とすることができる。
【００３６】
（８）  前記マグネシウムアイオノマー（Ａ−１）と前記エチレン系共重合体（Ａ−２）との合計量１００質量部に対して、不飽和カルボン酸及び／又はその誘導体で変性されたオレフィン系重合体（Ｄ−１）及び不飽和カルボン酸及び／又はその誘導体で変性されたスチレン系重合体（Ｄ−２）からなる群より選ばれる少なくとも一種の変性重合（Ｄ）を、２５質量部以下含む（１）から（７）いずれか記載の難燃性樹脂組成物。
【００３７】
（８）の難燃性樹脂組成物は、変性重合（Ｄ）を含むことにより、難燃性を一層向上させることができる。
【００３８】
（８）の難燃性樹脂組成物における変性樹脂（Ｄ）の配合量は、上記マグネシウムアイオノマー（Ａ−１）とエチレン系共重合体（Ａ−２）の合計１００質量部に対して、通常２５質量部以下、好ましくは０．５〜２５質量部、更に好ましくは１〜１０質量部である。
【００３９】
（９）  ＵＬ９４耐炎性試験準拠の垂直難燃性試験において、１ｍｍ厚の試験片でＶ−１相当以上の難燃性を示す（１）から（８）いずれか記載の難燃性樹脂組成物。
【００４０】
（９）の難燃性樹脂組成物は、難燃性試験でも上位レベルに相当するＶ−１相当以上の難燃性を有する。このため、高度な難燃性が要求される箇所の適用も可能となる。
【００４１】
（１０）  （１）から（９）いずれか記載の難燃性樹脂組成物からなる被覆材。
【００４２】
（１０）の被覆材は、高度な難燃性を備えると共に、エチレン系重合体が本来的に有している加工性、可撓性、機械的特性等の諸物性を備えるものである。したがって、例えば、電線や通信線等の被覆材に求められる、適度な柔軟性、加工性、難燃性、機械的強度を有している。
【発明の効果】
【００４３】
本発明の難燃性組成物によれば、高度な難燃性を付与しつつ、エチレン系共重合体が本来的に有している加工性、可撓性、機械的特性等の優れた諸物性を実質的に損なうことなく維持することができる。また、本発明の難燃性組成物によれば、その表面が肌荒れすることなく、良好な外観を有する成形品を得ることができる。
【発明を実施するための最良の形態】
【００４４】
以下、本発明を更に詳細に説明する。
【００４５】
＜難燃性樹脂組成物＞
本発明の難燃性樹脂組成物について説明する。本発明の難燃性樹脂組成物は、エチレン系共重合体（Ａ−２）、オレフィン系ワックス（Ｂ）、及び、金属水和物（Ｃ）を必須成分とする組成物である。
【００４６】
［マグネシウムアイオノマー（Ａ−１）］
本発明に用いられるエチレン・不飽和カルボン酸共重合体のマグネシウムアイオノマー（Ａ−１）は、エチレン・不飽和カルボン酸共重合体のカルボキシル基の一部をマグネシウム（イオン）により中和してなるものである。
【００４７】
マグネシウムアイオノマー（Ａ−１）の中和度は、通常５〜６０モル％、好ましくは１０〜６０モル％、特に好ましくは２０〜６０モル％の範囲である。
【００４８】
また、マグネシウムアイオノマー（Ａ−１）のＪＩＳ  Ｋ７２１０−１９９９、１９０℃、２１６０ｇ荷重におけるメルトフローレートは、通常０．１〜１００ｇ／１０分、好ましくは０．１〜５０ｇ／１０分、特に好ましくは０．１〜２５ｇ／１０分である。
【００４９】
上記マグネシウムアイオノマー（Ａ−１）は、ベースポリマーとなるエチレン・不飽和カルボン酸共重合体における不飽和カルボン酸単位の含量が、好ましくは２〜３０質量％、更に好ましくは１０〜３０質量％、特に好ましくは１０〜２５質量％である。
【００５０】
ベースポリマーとして使用されるエチレン・不飽和カルボン酸共重合体としては、特に限定されるものではない。エチレンと不飽和カルボン酸からなる２元共重合体のみならず、他の極性モノマーやスチレン系モノマー等を共重合成分として含む多元共重合体であってもよい。
【００５１】
ベースポリマーとして使用されるエチレン・不飽和カルボン酸共重合体を構成する不飽和カルボン酸としては、例えば、アクリル酸、メタクリル酸、マレイン酸、イタコン酸、マレイン酸モノメチル、マレイン酸モノエチル、無水マレイン酸、無水イタコン酸等を挙げることができる。これらの中では、特にアクリル酸又はメタクリル酸が好ましい。
【００５２】
また、ベースポリマーとして使用されるエチレン・不飽和カルボン酸共重合体を構成する任意の共重合成分となる他の極性モノマーとしては、例えば、酢酸ビニル、プロピオン酸ビニル等のビニルエステルや、アクリル酸メチル、アクリル酸エチル、アクリル酸イソプロピル、アクリル酸イソブチル、アクリル酸ｎ−ブチル、アクリル酸−２−エチルヘキシル、メタクリル酸メチル、メタクリル酸エチル、メタクリル酸イソブチル、メタクリル酸ｎ−ブチル、マレイン酸ジメチル、マレイン酸ジエチル等の不飽和カルボン酸エステル等を挙げることができる。
【００５３】
ベースポリマーとして使用されるエチレン・不飽和カルボン酸共重合体の構成単位として、上記のような他の極性モノマーを含める場合には、共重合体の柔軟性付与に効果的である。また、その含量は、例えば、３０質量％以下、特に２０質量％以下であることが好ましい。
【００５４】
ベースポリマーとして使用されるエチレン・不飽和カルボン酸共重合体を構成する任意の共重合成分となるスチレン系モノマーとしては、例えば、スチレン、α−メチルスチレン、ビニルトルエン、ｐ−メチルイソプロペニルトルエン等を挙げることができる。
【００５５】
このような、本発明のマグネシウムアイオノマー（Ａ−１）のベースポリマーとなるエチレン・不飽和カルボン酸共重合体は、高温、高圧下のラジカル共重合によって得ることができる。
【００５６】
また、本発明において用いられるマグネシウムアイオノマー（Ａ−１）は、上記の条件を満足する限り、１種単独のみならず、２種以上を同時に用いてもよい。
【００５７】
［エチレン系共重合体（Ａ−２）］
本発明に用いられるエチレン系共重合体（Ａ−２）は、エチレンを主体とし、これに極性モノマー又は炭素数３以上のα−オレフィンを共重合させたものである。
【００５８】
エチレン系共重合体（Ａ−２）のＪＩＳ  Ｋ７２１０−１９９９、１９０℃、２１６０ｇ荷重におけるメルトフローレートは、通常０．０１〜２５ｇ／１０分、好ましくは０．０１〜１０ｇ／１０分、更に好ましくは０．０５〜５ｇ／１０分である。
【００５９】
本発明において用いられるエチレン系共重合体（Ａ−２）において、エチレンと共重合させる極性モノマーとしては、特に限定されるものではないが、例えば、不飽和エステルを挙げることができる。エチレンと共重合される不飽和エステルとしては、例えば、酢酸ビニル、プロピオン酸ビニル等のビニルエステル；アクリル酸メチル、アクリル酸エチル、アクリル酸イソプロピル、アクリル酸ｎ−プロピル、アクリル酸イソブチル、アクリル酸ｎ−ブチル、アクリル酸ｓｅｃ−ブチル、アクリル酸ｔ−ブチル、アクリル酸ｎ−アミル、アクリル酸イソアミル、アクリル酸ｎ−ヘキシル、アクリル酸ｎ−オクチル、アクリル酸２−エチルヘキシル、アクリル酸イソデシル、アクリル酸シクロヘキシル、アクリル酸フェニル、アクリル酸ベンジル、アクリル酸２−ヒドロキシエチル、アクリル酸Ｎ、Ｎ−ジメチルアミノエチル、アクリル酸２−メトキシエチル、アクリル酸２−エトキシエチルのようなアクリル酸エステル；メタクリル酸メチル、メタクリル酸エチル、メタクリル酸イソプロピル、メタクリル酸イソブチルのようなメタクリル酸エステル；マレイン酸ジメチル、マレイン酸ジエチル等のマレイン酸エステル等を挙げることができる。
【００６０】
また、エチレン系共重合体（Ａ−２）としてエチレンと不飽和エステルの共重合体を用いる場合には、エチレンと不飽和エステル以外に、更にアクリルアミド、一酸化炭素のような他の極性モノマーを共重合成分として用いたものであってもよい。
【００６１】
このようなエチレン・不飽和エステル共重合体は、高温、高圧下のラジカル共重合によって得ることができる。
【００６２】
エチレン系共重合体（Ａ−２）としてエチレン・不飽和エステル共重合体を用いる場合には、加工性、機械特性、フィラー充填性等の観点から、エチレン・ビニルエステル共重合体及びエチレン・不飽和カルボン酸エステル共重合体からなる群より選ばれる少なくとも１種を用いることが好ましく、中でも、エチレン・酢酸ビニル共重合体又はエチレン・（メタ）アクリル酸エステル共重合体が特に好ましい。
【００６３】
エチレン系共重合体（Ａ−２）として好適に用いることのできるエチレン・不飽和エステル共重合体における、不飽和エステル単位の含量は、通常１〜５０質量％、好ましくは５〜４６質量％である。また、任意成分としての他の極性モノマーを含む場合には、極性モノマーの含量は、通常０〜２０質量％、好ましくは０〜１５質量％の範囲である。
【００６４】
特に、エチレン系共重合体（Ａ−２）としてエチレン・酢酸ビニル共重合体を用いる場合には、酢酸ビニル単位の含量が、通常５〜５０質量％、好ましくは１５〜４６質量％、更に好ましくは２５〜４６質量％であることが望ましい。
【００６５】
また、エチレン系共重合体（Ａ−２）としてエチレン・（メタ）アクリル酸エステル共重合体を用いる場合には、（メタ）アクリル酸エステル単位の含量が、通常１〜５０質量％、好ましくは８〜４０質量％、更に好ましくは８〜３０質量％であることが望ましい。
【００６６】
本発明に用いられるエチレン系共重合体（Ａ−２）としては、エチレンと炭素数３以上のα−オレフィンとの共重合体を用いることもできる。用いられるα−オレフィンの種類は特に限定されるものではなく、炭素数３〜１２のα−オレフィンが好ましい。例えば、プロピレン、１−ブテン、１−ペンテン、１−ヘキセン、１−オクテン、１−デセン、１−ドデセン、４−メチル−１−ペンテンを挙げることができる。
【００６７】
エチレン系共重合体（Ａ−２）として用いることのできるエチレン・α−オレフィン共重合体は、いかなる重合方法及びいかなる触媒系で製造されたものであってもよい。例えば、過酸化物触媒による高温、高圧下でのラジカル重合、あるいは高活性チタン触媒成分と有機アルミニウム化合物成分とからなるマルチサイト触媒系、シクロペンタジエニル骨格を有する配位子を少なくとも１個以上有するジルコニウムの化合物からなる触媒成分と有機アルミニウムオキシ化合物触媒成分とからなるシングルサイト触媒系等を挙げることができる。
【００６８】
エチレン系共重合体（Ａ−２）として用いることのできるエチレン・α−オレフィン共重合体の密度は、製造方法や共重合体中のα−オレフィン含量に応じて、適宜選択使用することができるが、ＪＩＳ  Ｋ７１１２−Ｄ法による値で、好ましくは８７０〜９７０ｋｇ／ｍ３、更に好ましくは８９０〜９６０ｋｇ／ｍ３、特に好ましくは９００〜９５０ｋｇ／ｍ３範囲にある共重合体を使用することが望ましい。
【００６９】
尚、本発明のエチレン系共重合体（Ａ−２）は、１種単独のみならず、２種以上を組み合わせて使用することもできる。更に、エチレン系共重合体（Ａ−２）の一部として、上記した共重合体を不飽和シラン化合物等で変性した変性エチレン系共重合体を含ませることもできる。
【００７０】
［オレフィン系ワックス（Ｂ）］
本発明に用いられるオレフィン系ワックス（Ｂ）は、特に限定されるものではない。一般に、オレフィン系ワックスとしては、高分子量ポリオレフィンの熱分解によって得られるワックス、オレフィンの単独重合又は他のオレフィンとの共重合によって得られるワックス等があるが、本発明においては、これらの中から適宜選択して使用することができる。
【００７１】
本発明に用いられるオレフィン系ワックス（Ｂ）の粘度平均分子量は、通常３０，０００以下、好ましくは８０００以下、より好ましくは１，０００〜８，０００である。
【００７２】
また、本発明に用いられるオレフィン系ワックス（Ｂ）の密度は、通常８８０〜９８０ｋｇ／ｍ３、好ましくは９００〜９８０ｋｇ／ｍ３である。
【００７３】
また、融点は、通常６０〜１６０℃、好ましくは６０〜１３０℃である。
【００７４】
本発明のより好ましいオレフィンワックス（Ｂ）は、粘度平均分子量が８，０００以下であり、密度が８８０〜９８０ｋｇ／ｍ３であり、融点が６０〜１３０℃であり、Ｍｗ／Ｍｎが３．０以下のワックスである。
【００７５】
本発明に用いられるオレフィン系ワックス（Ｂ）の原料は、特に限定されるものではない。各種原料によるオレフィン系ワックスを用いることが可能であるが、マグネシウムアイオノマー（Ａ−１）、エチレン系共重合体（Ａ−２）との相溶性に照らせば、エチレン系ワックスを用いることが好ましい。
【００７６】
本発明に好適に用いることのできるエチレン系ワックスとしては、特に限定されるものではない。例えば、高分子量ポリエチレンの熱分解で得られるポリエチレンワックス、高圧法におけるエチレンの遊離基重合により得られたポリエチレンワックス、又はエチレンを金属触媒の存在下に単独重合するか、エチレンとα−オレフィンとを金属触媒の存在下に共重合することによって得られるポリエチレンワックス等が挙げられる。これらの中では、その他成分との相溶性の観点から、エチレン・α−オレフィン共重合体ワックスをより好ましく使用することができる。
【００７７】
オレフィン系ワックス（Ｂ）としてエチレン・α−オレフィン共重合体ワックスを用いる場合には、α−オレフィンとしては、炭素数３〜１２のα−オレフィンを好ましい例として挙げることができる。炭素数３〜１２のα−オレフィンとしては、例えば、プロピレン、１−ブテン、１−ペンテン、１−ヘキセン、１−オクテン、１−デセン、１−ドデセン、４−メチル−１−ペンテンが挙げられる
【００７８】
また、エチレン・α−オレフィン共重合体ワックスにおけるα−オレフィンの含量は、１５モル％以下であることが好ましく、１０モル％以下であることが更に好ましい。
【００７９】
本発明に用いられるオレフィン系ワックス（Ｂ）が、金属触媒の存在下に（共）重合して製造されたものである場合には、用いられる金属触媒としては、特に限定されるものではない。例えば、チーグラー系触媒等のマルチサイト触媒、メタロセン系触媒等のシングルサイト触媒等が挙げられるが、シングルサイト触媒を用いたオレフィン系ワックスを使用した場合には、機械物性の向上の観点から好ましい結果が得られる。したがって、本発明においては、シングルサイト触媒、特にはメタロセン系触媒によって製造されたオレフィン系ワックスを用いることが好ましい。
【００８０】
ここで、メタロセン系触媒とは、チタン、ジルコニウム、ハフニウム等の遷移金属に少なくとも１つのシクロペンタジエニル骨格を有する配位子を有するメタロセン系化合物からなる触媒成分と、アルモキサン、アルキルアルミニウム等の有機アルミニウム化合物、有機アルミニウムオキシ化合物、あるいはイオン化イオン性化合物等の共触媒成分と、から構成される触媒をいう。触媒としての反応点の特徴から、シングルサイト触媒と呼ばれる。
【００８１】
シクロペンタジエニル骨格を有する配位子としては、シクロペンタジエニル環インデニル環、フルオレニル環等をあげることができ、これらの配位子は置換基を有していてもよく、また配位子同士が炭化水素基、シリル基等を介して結合していてもよい。
【００８２】
本発明のオレフィン系ワックス（Ｂ）を得るために好適に用いられるメタロセン系触媒の具体的例としては、例えば、特開昭５８−１９３０９号公報、特開昭５９−９６２９２号公報、特開昭６０−３５００５号公報、特開昭６１−１３０３１４号公報、特開平３−１６３０８８号公報、欧州特許公開４２０，４３６号公報、米国特許５，０５５，４３８号明細書等に記載されているものを挙げることができるが、本発明においては、これらに限定されるものではない。
【００８３】
メタロセン化合物の一例としては、シクロペンタシエニルチタニウム（ジメチルアミド）、ジメチルシリルテトラメチルシクロペンタジエニル−ｔ−ブチルアミドジルコニウムジクロリド、インデニルチタニウム（ジエチルアミド）、ビス（シクロペンタジエニル）ジルコニウムジクロリド、ビス（インデニル）ジルコニウムビス（メチルホスホナト）等を挙げることができる。
【００８４】
また、本発明において好適に用いることのできるメタロセン系触媒によるエチレン系ワックスは、例えば、特開平８−２３１６４０号公報や特開２００４−５９８６９号公報に記載された方法を参照して製造することができる。また、本発明においては、ポリエチレンワックスとして市販されているものから、選択使用してもよい。
【００８５】
本発明に用いられるオレフィン系ワックス（Ｂ）は、分子中に水酸基、カルボン酸基、エポキシ基等の反応性基を含有していてもよい。これらの反応性基は、反応性基を含む不飽和化合物をワックス製造時に共重合させたり、オレフィン系ワックスにグラフト反応することにより導入することができる。一般に、オレフィン系ワックスの分子中に反応性基を含有させることを、オレフィン系ワックスの変性と呼ぶ。
【００８６】
また、上記以外の変性されたオレフィン系ワックスとして、オレフィン系ワックスの酸化反応によって得られる酸化オレフィン系ワックスを使用することもできる。変性されたオレフィン系ワックスとしては、オレフィン系ワックスに、不飽和化合物をグラフト反応させたものが好ましい。不飽和化合物としては、不飽和カルボン酸、その無水物又は誘導体を挙げることができ、中でも無水マレイン酸をグラフトしたオレフィン系ワックスが特に好ましい。
【００８７】
［金属水和物（Ｃ）］
本発明に用いられる金属水和物（Ｃ）は、難燃剤としての役割を果たすものである。金属水和物（Ｃ）は、特に限定されるものではなく、例えば、水酸化マグネシウム、水酸化アルミニウム、塩基性炭酸マグネシウム、ハイドロタルサイト等を挙げることができる。これらの中では水酸化マグネシウム及び／又は水酸化アルミニウムの使用が好ましい。
【００８８】
金属水和物（Ｃ）の粒径は、特に限定されるものではないが、例えば、０．０５〜２０μｍ、好ましくは０．１〜５μｍ程度のものを使用することが好ましい。
【００８９】
また、金属水和物（Ｃ）は、表面処理されていても、されていなくてもよい。表面処理する場合の表面処理剤としては、例えば、カプリン酸ナトリウム、ラウリル酸ナトリウム、ミリスチン酸ナトリウム、パルミチン酸ナトリウム、ステアリン酸ナトリウム、ステアリン酸カリウム、オレイン酸ナトリウム、オレイン酸カリウム、リノール酸ナトリウム等の高級脂肪酸のアルカリ金属塩；カプリン酸、ラウリル酸、ミリスチン酸、パルミチン、ステアリン酸、オレイン酸、リノール酸等の高級脂肪酸；脂肪酸アミド；脂肪酸エステル；高級脂肪族アルコール；イソプロピルトリイソステアロイルチタネート、イソプロピルトリス（ジオクチルバイロホスフェート）チタネート、テトライソプロピルビス（ジオクチルホスファイト）チタネート等のチタンカップリング剤；ビニルトリエトキシシラン、γ−メタクリルオキシプロピルトリメトキシシラン、γ−グリシドキシプロピルトリメトキシシラン等のシランカップリング剤；シリコンオイル；各種リン酸エステル等を挙げることができる。
【００９０】
［マグネシウムアイオノマー（Ａ−１）とエチレン系共重合体（Ａ−２）の組成割合］
本発明において、マグネシウムアイオノマー（Ａ−１）とエチレン系共重合体（Ａ−２）の組成は、両者の合計を１００質量部とした場合の（Ａ−１）／（Ａ−２）で、通常、０．１〜５０質量部／５０〜９９．９質量部、好ましくは、０．１〜２０質量部／８０〜９９．９質量部、更に好ましくは、０．５〜１０質量部／９０〜９９．５質量部の割合である。
【００９１】
［オレフィン系ワックス（Ｂ）の配合量］
オレフィン系ワックス（Ｂ）の配合量は、上記マグネシウムアイオノマー（Ａ−１）とエチレン系共重合体（Ａ−２）の合計１００質量部に対して、通常０．０１〜１０質量部、好ましくは０．０１〜５質量部、更に好ましくは０．１〜３質量部である。
【００９２】
［金属水和物（Ｃ）の配合量］
金属水和物（Ｃ）の配合量は、上記マグネシウムアイオノマー（Ａ−１）とエチレン系共重合体（Ａ−２）の合計１００質量部に対して、通常２０〜３００質量部、好ましくは５０〜２７０質量部、更に好ましくは１１０〜２５０質量部である。金属水和物（Ｃ）の好適な配合量は、マグネシウムアイオノマー（Ａ−１）とエチレン系共重合体（Ａ−２）の種類や配合割合等によっても異なるが、ＪＩＳ  Ｋ７２１０−１９９９、１９０℃、２１６０ｇ荷重で測定した樹脂組成物のメルトフローレートが０．１〜３００ｇ／１０分、好ましくは０．２〜１００ｇ／１０分の範囲であって、ＵＬ−９４準拠難燃試験でＶ−０相当の難燃性を有するように選択することができる。
【００９３】
［その他の成分］
〔変性重合体（Ｄ）〕
マグネシウムアイオノマー（Ａ−１）、エチレン系共重合体（Ａ−２）、オレフィン系ワックス（Ｂ）、及び金属水和物（Ｃ）を含む難燃性樹脂組成物の難燃性を一層改善するために、不飽和カルボン酸及び／又はその誘導体で変性されたオレフィン系重合体（Ｄ−１）及び不飽和カルボン酸及び／又はその誘導体で変性されたスチレン系重合体（Ｄ−２）からなる群より選ばれる少なくとも一種の変性重合体（Ｄ）を配合することが好ましい。
【００９４】
変性重合体（Ｄ）の配合量は、上記マグネシウムアイオノマー（Ａ−１）とエチレン系共重合体（Ａ−２）の合計１００質量部に対して、通常２５質量部以下、好ましくは０．５〜２５質量部、更に好ましくは１〜１０質量部である。
【００９５】
好ましい変性重合体（Ｄ）のひとつである不飽和カルボン酸及び／又はその誘導体で変性されたオレフィン系重合体（Ｄ−１）は、樹脂状あるいはエラストマー状のオレフィン系重合体を、不飽和カルボン酸及び／又はその誘導体でグラフト変性又は共重合変性したものである。ベースポリマーとなるオレフィン系重合体は、特に限定されるものではなく、オレフィンの単独重合体、２種以上のオレフィンの共重合体、オレフィンと極性モノマーの共重合体等である。
【００９６】
不飽和カルボン酸及び／又はその誘導体で変性されるオレフィン系重合体（ベースポリマー）としては、例えば、樹脂状オレフィン重合体として、高、中、低密度ポリエチレン、上記（Ａ−２）成分として例示したエチレン・α−オレフィン共重合体、上記（Ａ−２）成分として例示したエチレン・不飽和エステル共重合体等のエチレン系共重合体、プロピレン単独重合体、プロピレン・α−オレフィンランダム共重合体、プロピレン・α−オレフィンブロック共重合体等のプロピレン系重合体、ポリ−１−ブテン等が挙げられる。また、エラストマー状オレフィン重合体として、エチレン・プロピレン共重合体ゴム等のエチレン・α−オレフィン共重合体ゴム、プロピレン・α−オレフィン共重合体ゴム、エチレン・プロピレン・ジエン共重合体ゴム等のエチレン・α−オレフィン・ジエン共重合体ゴム、規則性を制御したポリプロピレンにエチレン・プロピレン共重合体部を共重合したブロック共重合体、エチレン・アクリル酸メチル共重合体ゴム、エチレン・アクリル酸メチル・架橋サイトモノマー共重合体ゴム等を挙げることができる。上記各共重合体におけるα−オレフィンとしては、炭素数２〜１２程度のものが好ましい。
【００９７】
好ましい変性重合体（Ｄ）の別のひとつである不飽和カルボン酸及び／又はその誘導体で変性されたスチレン系重合体（Ｄ−２）は、樹脂状あるいはエラストマー状のスチレン系重合体を、不飽和カルボン酸及び／又はその誘導体でグラフト変性又は共重合変性したものである。ベースポリマーとなるスチレン系重合体としては、特に限定されるものではなく、例えば、ポリスチレン、スチレン・ジエンブロック共重合体及びその水素添加物を挙げることができる。
【００９８】
上記のスチレン・ジエンブロック共重合体及びその水素添加物の具体例としては、例えば、スチレン・ブタジエン・スチレンブロック共重合体（ＳＢＳ）、及びその水素添加物であるスチレン・エチレン／ブチレン・スチレンブロック共重合体（ＳＥＢＳ）、スチレン・イソプレン・スチレンブロック共重合体（ＳＩＳ）、及びその水素添加物であるスチレン・エチレン／プロピレン・スチレンブロック共重合体（ＳＥＰＳ）、スチレン・エチレン・エチレン／プロピレン・スチレンブロック共重合体（ＳＥＥＰＳ）等を挙げることができる。
【００９９】
ベースポリマーとなるオレフィン系重合体及びスチレン系重合体の変性に用いられる不飽和カルボン酸及び／又はその誘導体としては、特に限定されるものではない。例えば、アクリル酸、メタクリル酸、エタクリル酸、マレイン酸、フマル酸、イタコン酸等の不飽和カルボン酸；無水マレイン酸、無水イタコン酸等の不飽和カルボン酸無水物を挙げることができる。
【０１００】
変性重合体（Ｄ）における不飽和カルボン酸及び／又はその誘導体のグラフトモノマー単位あるいは共重合モノマー単位の含有量は、変性重合体を基準として、好ましくは０．０１〜２０質量％、更に好ましくは０．１〜５質量％である。
【０１０１】
変性重合体（Ｄ）のメルトフローレートは、ベースポリマーがエチレン系重合体の場合には、ＪＩＳ  Ｋ７２１０−１９９９、１９０℃、２１６０ｇ荷重における場合で、好ましくは０．１〜５０ｇ／１０分、更に好ましくは０．２〜１０ｇ／１０分のものが望ましい。また、ベースポリマーがプロピレン系重合体やスチレン系重合体の場合には、ＪＩＳ  Ｋ７２１０−１９９９、２３０℃、２１６０ｇ荷重における場合で、好ましくは０．１〜５０ｇ／１０分、更に好ましくは０．２〜１０ｇ／１０分のものが望ましい。
【０１０２】
〔各種添加剤等〕
本発明の難燃性樹脂組成物には、本発明の目的を損なわない範囲において、他の熱可塑性樹脂あるいは他の難燃剤や各種添加剤を配合することができる。このような他の難燃剤の例としては、マグネシウム、カルシウム、亜鉛等の２価の金属の化合物、具体的には、珪酸金属塩、ホウ酸金属塩、炭酸塩等の金属塩を挙げることができる。またその他の各種添加剤の例としては、シリカ、アルミナ、タルク、クレイ、ゼオライト、カーボンブラック等の無機充填剤、酸化防止剤、光安定剤、紫外線吸収剤、難燃助剤、顔料、染料、滑剤、ブロッキング防止剤、発泡剤、発泡助剤、架橋剤、架橋助剤等を挙げることができる。
【０１０３】
＜難燃性樹脂組成物の製造方法＞
本発明の難燃性樹脂組成物の製造方法は、特に限定されるものでなく、公知の方法を採用することができる。例えば、マグネシウムアイオノマー（Ａ−１）、エチレン系共重合体（Ａ−２）、オレフィン系ワックス（Ｂ）、及び金属水和物（Ｃ）、必要に応じて、更に他の樹脂、他の難燃剤あるいは各種添加剤を溶融混練することによって調製することができる。用いられる溶融混練装置としては、例えば、一軸押出機、二軸押出機、バンバリーミキサー、加圧ニーダー、ロール等が挙げられる。溶融混練は、通常、１００〜３００℃の温度で３０秒〜１時間行われる。
【０１０４】
＜難燃性樹脂組成物の物性＞
本発明の難燃性樹脂組成物においては、用途によって要求される難燃レベルは異なるが、ＵＬ９４耐炎性試験準拠の垂直難燃性試験において、１ｍｍ厚の試験片で、好ましくはＶ−２以上、更に好ましくはＶ−１以上、特に好ましくは、Ｖ−０の難燃レベルを示すことが望ましい。
【０１０５】
＜難燃性樹脂組成物の用途＞
本発明の難燃性樹脂組成物は、高度な難燃性が要求される分野、例えば玩具、ホース、シート、テープ、壁紙、電線被覆材、建材等の用途に有効に利用することができる。より詳細には、例えば、玩具、人工芝、マット、止水シート、トンネルシート、ルーフィング等の土木分野、ホース、チューブ等のパイプ用途、パッキング、制振シート等の家電製品、カーペット等の裏打ち材、ドアパネル防水シート、泥よけ、モール等の自動車用途、壁紙、家具、床材、発泡シート等の建材用途、配線ケーブル、通信ケーブル、機器用ケーブル、電源コード、プラグ、耐火ケーブル、制御・計装ケーブル、収縮チューブ等のケーブル用途、粘着テープ等の接着用途等の分野で使用することができる。これらの中では、エチレン系共重合体の加工性、可撓性、機械的特性等の諸物性を有効に活用できることから、電線や通信線等の被覆材として好適に利用できる。
【実施例】
【０１０６】
以下、実施例を挙げて本発明を更に具体的に説明するが、本発明はこれらに限定されるものではない。尚、実施例及び比較例において用いた原料及び得られた樹脂組成物の物性評価方法は次の通りである。
【０１０７】
＜原料＞
［アイオノマー（Ａ−１）］
ＭｇＩＯ：エチレン・メタクリル酸共重合体（メタクリル酸単位含量：１５質量％）のマグネシウムアイオノマー
中和度  ３０％、
メルトフローレート（ＪＩＳ  Ｋ７２１０−１９９９、１９０℃、２１６０ｇ荷重）  ７ｇ／１０分
【０１０８】
［エチレン系重合体（Ａ−２）］
ＥＶＡ：エチレン・酢酸ビニル共重合体
酢酸ビニル単位含量  ３３質量％、
メルトフローレート（ＪＩＳ  Ｋ７２１０−１９９９、１９０℃、２１６０ｇ荷重）  ０．２ｇ／１０分
【０１０９】
［オレフィン系ワックス（Ｂ）］
メタロセン系ワックス：商品名  エクセレックスＨＷ４８０７０Ｂ（三井化学（株）製）
粘度平均分子量  ４，６００、
密度  ９０２ｋｇ／ｍ３、
融点  ９０℃
【０１１０】
［金属水和物（Ｃ）］
水酸化マグネシウム−１：商品名  マグシーズＳ−４（神島化学工業（株）製、シランカップリング剤処理）
水酸化マグネシウム−２：商品名  マグシーズＮ−４（神島化学工業（株）製、高級脂肪酸処理）
【０１１１】
［変性重合体（Ｄ−２）］
変性ＳＥＢＳ：商品名  タフテックＭ１９１３（旭化成ケミカルズ（株）製）
比重  ０．９２（ＪＩＳ  Ｋ７１１２−１９８０）、
メルトフローレート（ＪＩＳ  Ｋ７２１０−１９７６、２３０℃、５ｋｇ荷重）  ５．０ｇ／１０分、
酸価  １０ｍｇＣＨ３ＯＮａ／ｇ（滴定法）
【０１１２】
［酸化防止剤］
酸化防止剤：商品名  イルガノックス１０１０（チバ・スペシャリティケミカルズ（株）製）
【０１１３】
＜評価方法＞
［ストランド外観］
メルトインデクサー（ＪＩＳ  Ｋ７２１０−１９９９法、１９０℃、１０ｋｇ荷重）から得られる難燃性樹脂組成物のストランドを目視観察し、以下の基準により評価した。
○：肌荒れなし
△：多少肌荒れしている
×：肌荒れしている（又はメルトインデクサーから流出せず）
【０１１４】
［機械的物性］
引張破断点強度及び破断点伸びをＪＩＳ  Ｋ６７６０法（ＪＩＳ  Ｋ６３０１の３号ダンベル、厚み１ｍｍ、引張速度２００ｍｍ／ｍｉｎ）により測定した。
【０１１５】
［燃焼性］
ＵＬ９４燃焼試験機（スガ試験機（株）製）を用い、試料片の厚み１ｍｍで、ＵＬ９４垂直燃焼試験を行い、評価した。
【０１１６】
［燃焼性のバラツキ］
上記の燃焼性の試験において、任意の試験片２０本について燃焼性試験を実施した際に、以下に示す要求性能のいずれかについて未達であった回数を計測した。
〔要求性能〕
（１）どの試験片も接炎後のフレーミングは３０秒以内。
（２）クランプまでフレーミング又はグローイングしない。
（３）３０５ｍｍ以下の綿を発火するフレーミング粒を滴下しない。
（４）２回目の炎を取り去りグローイングは６０秒以内。
【０１１７】
＜実施例１〜２＞
表１に示す割合でアイオノマー（Ａ−１）とエチレン・酢酸ビニル共重合体（Ａ−２）とを予めヘンシェルミキサーでブレンドした後、Ｌ／Ｄが２８の一軸押出機を用いて、樹脂温度１６０℃で２分間、溶融混練してペレタイズした。引き続き、得られた混練樹脂のペレットと表１に示す量のメタロセン系ワックス（Ｂ）、金属水和物（Ｃ）、変性重合体（Ｄ−２）、及び酸化防止剤を、加圧ニーダーを用いて、樹脂温度２１０℃で２０分間混練し、ロールでシーティングした後、ペレタイズして難燃性樹脂組成物を得た。
【０１１８】
【表１】
2007112992.tif 000002
【０１１９】
更に、得られた組成物のペレットを、熱板温度１６０℃に設定したプレス成形機にて、圧力１００ｋｇ／ｃｍ２（ゲージ圧）の条件で１０分間プレス成形し、厚さ１ｍｍの１５０ｍｍ角のプレスシートを作製した。
【０１２０】
上記の難燃性樹脂組成物及びそのプレスシートについて、前記の評価方法にしたがって評価した。結果を表１に示す。
【０１２１】
【表２】
2007112992.tif 000003